FR 2998790 A1 20140606 FR 1261677 A 20121205 Composition photoréticulable pour le maquillage des ongles La présente invention concerne une composition cosmétique photoréticulable, en particulier pour le maquillage et/ou le soin des ongles et/ou des faux-ongles. Plus particulièrement, la présente invention concerne une composition cosmétique photoréticulable de finition. La présente invention concerne également un procédé de maquillage et/ou de soin des ongles et/ou des faux-ongles utilisant ladite composition. Les compositions de vernis à ongles peuvent être employées comme base pour vernis (aussi appelée base-coat selon la terminologie anglo-saxonne), comme produit de maquillage des ongles, ou comme composition de finition (aussi appelée top-coat selon la terminologie anglo-saxonne) à appliquer sur le produit de maquillage des ongles, ou bien encore comme produit de soin cosmétique des ongles. Ces compositions peuvent s'appliquer aussi bien sur des ongles naturels que sur des faux-ongles. On connaît dans le domaine des vernis à ongles des compositions cosmétiques liquides qui, après dépôt sur l'ongle et sous l'action d'un rayonnement lumineux, subissent des réactions de polymérisation et/ou de réticulation in situ aboutissant à des réseaux polymériques le plus souvent réticulés. De telles compositions photopolymérisables et/ou photoréticulables sont décrites par exemple dans CA 1 306 954, US 5 456 905, US 7 375 144 et FR 2 823 105. Un inconvénient de ces compositions réside dans la toxicité des monomères insaturés utilisés. En effet, ces molécules hautement réactives et de faible poids moléculaire diffusent facilement dans les substrats sous-jacents et adjacents où ils réagissent avec les molécules biologiques. Un autre inconvénient de ces compositions réside dans leur difficulté à être retirées lors du démaquillage. De plus, la tenue dans le temps de ces compositions photoréticulables, autant en termes de résistance à l'écaillement que de brillance, se doit encore d'être améliorée. La présente invention vise à proposer une nouvelle composition photoréticulable permettant de résoudre le problème de toxicité des compositions cosmétiques photoréticulables de l'état de la technique. La présente invention vise également à proposer une nouvelle composition photoréticulable facile à utiliser et à démaquiller. La présente invention vise également à proposer une nouvelle composition photoréticulable présentant une tenue améliorée dans le temps, en termes de résistance à l'écaillement et de brillance. La présente invention concerne une composition cosmétique photoréticulable, comprenant dans un milieu physiologiquement acceptable : - au moins un composé photoréticulable P1 uréthane (méth)acrylate comportant une chaîne polyether, ledit composé présentant une masse moléculaire supérieure ou égale à 1 000 g/mol, - au moins un polymère filmogène P2, - au moins un photoamorceur, et - au moins un solvant volatil choisi parmi l'acétone, l'acétate d'éthyle, et l'acétate de propyle, ledit solvant étant de préférence présent dans ladite composition selon une teneur supérieure ou égale à 20%, préférentiellement supérieure ou égale à 30%, en poids par rapport au poids total de ladite composition, dans laquelle la proportion en monomère (méth)acrylate est inférieure ou égale à 10% en poids par rapport au poids total de ladite composition, et dans laquelle le ratio en poids entre P1 et P2 est inférieur ou égal à 2,0. Les compositions cosmétiques selon l'invention comprennent un milieu physiologiquement acceptable. Par "milieu physiologiquement acceptable", on entend désigner un milieu convenant particulièrement à l'application d'une composition de l'invention sur les matières kératiniques. Le milieu physiologiquement acceptable est généralement adapté à la nature du support sur lequel doit être appliquée la composition, ainsi qu'a l'aspect sous lequel la composition doit être conditionnée. On entend par « composé photoréticulable », un composé organique apte à réticuler sous l'action d'un rayonnement lumineux, aboutissant à un réseau polymérique réticulé.35 Composé uréthane (méth)acrylate La composition de l'invention comprend au moins un composé photoréticulable, appelé Pi, qui est un composé uréthane (méth)acrylate et comporte une chaîne polyether. On entend par « monomère (méth)acrylate » un composé comportant une seule fonction (méth)acrylate de formule H2C=C(R)-C(0)-0-, avec R = H ou CH3. La composition photoréticulable de l'invention comprend une proportion réduite de monomères (méth)acrylate, c'est-à-dire moins de 10% en poids par rapport au poids total de ladite composition. De préférence, cette proportion est inférieure ou égale à 5%, préférentiellement inférieure ou égale à 1% en poids. Avantageusement, la composition de l'invention est totalement exempte de monomère (méth)acrylate. On entend par « composé uréthane (méth)acrylate » tout composé comportant au moins une fonction uréthane -0-C(0)-NH-, et au moins une fonction (méth)acrylate de formule H2C=C(R)-C(0)-0-, avec R = H ou CH3. La fonction « uréthane » est aussi appelée fonction « carbamate ». Selon un mode de réalisation, le composé photoréticulable P1 est choisi dans le groupe constitué des composés uréthane poly(méth)acrylates, avantageusement dans le groupe constitué des composés uréthane di(méth)acrylates, de préférence dans le groupe constitué des composés uréthane diméthacrylates. Au sens de la présente invention, le terme « composé poly(méth)acrylate » désigne un composé (méth)acrylate comportant plusieurs fonctions (méth)acrylates. Ainsi, le terme « composé poly(méth)acrylate » peut désigner un composé comportant au moins deux fonctions méthacrylates, ou au moins deux fonctions acrylates, ou encore au moins une fonction méthacrylate et au moins une fonction acrylate. De préférence, P1 est un composé uréthane méthacrylate. De manière avantageuse, le nombre moyen de fonctions (méth)acrylates portées par les composés photoréticulables P1 destinés à former, après réticulation, un réseau polymérique réticulé, est supérieur à 1. En effet, un système polymérisable constitué de molécules portant chacune une seule fonction (méth)acrylate forme, après réaction de la totalité desdites fonctions, un système macromoléculaire à chaînes linéaires ou ramifiées, et non pas réticulées. Seule la présence d'une certaine fraction de molécules portant au moins deux fonctions (méth)acrylates et jouant de ce fait le rôle d'agent de réticulation permet d'obtenir un système polymérique réticulé. Dans la mise en pratique de la présente invention, le nombre moyen de fonctions (méth)acrylates par molécule de composé P1 est de préférence supérieur ou égale à 2, avantageusement compris de 2 à 6, de préférence de 2 à 4. Préférentiellement, P1 est un composé uréthane diméthacrylate. On entend par « composé uréthane diméthacrylate » tout composé comportant au moins une fonction uréthane -0-C(0)-NH-, et deux fonctions méthacrylates de formule H2C=C(CH3)-C(0)-0-. Chaîne polyéther Par « chaîne polyéther », on entend un radical divalent hydrocarboné, en C1-C100, entrecoupé par au moins deux atomes d'oxygène. De préférence, la chaîne polyéther du composé P1 présente une masse moléculaire inférieure ou égale à 1 000 g/mol. Préférentiellement, la chaîne polyéther comporte généralement moins de 50 atomes de carbone, de préférence moins de 45 atomes de carbones. Selon une variante, la chaîne polyéther du composé photoréticulable P1 répond à la formule -[C,I-12,0],-, dans laquelle n est un entier compris de 1 à 6, de préférence égal à 2 ou 3, et m est un entier compris de 2 à 50. Il peut ainsi s'agir par exemple d'une chaîne polyoxyméthylène de formule 4CH20],-, d'une chaîne poly(éthylèneglycol) de formule -[CH2CH20],-, d'une chaîne poly(propylèneglycol) de formule -[CH2CH(CH3)0],- ou d'une chaîne polytétraméthylèneglycol de formule -[(CH2)40],-. Selon un mode de réalisation préféré de cette variante, la chaîne polyéther est telle que n = 2 et m est compris de 2 à 20, de préférence de 5 à 20. Selon une autre variante, la chaîne polyéther du composé photoréticulable P1 répond à la formule -[Ph0],-, dans laquelle Ph désigne un radical divalent phénylène, éventuellement substitué par un ou plusieurs alkyles en C1-C6 et/ou atomes d'halogène, et m est un entier compris de 2 à 50. Il peut ainsi s'agir par exemple d'une chaîne polyphényléther de formule 4C6H401,,- ou d'une chaîne poly(p-diméthylphényl)éther de formule -[(C6H2)(CH3)201,,-.35 Composé P1 Selon une variante, le composé P1 répond à la formule (I) : 0 CH3 -A- 0 (I) 0 CH3 dans laquelle -A- représente un radical hydrocarboné divalent en C1-C100, éventuellement substitué par des groupements alkyles, ledit radical étant entrecoupé par au moins une fonction uréthane -0-C(0)-NH-, au moins une chaîne polyether telle que définie ci-dessus, et éventuellement par des hétéroatomes, tels que des atomes d'oxygène, d'azote, de soufre, ou des groupes divalents cycliques saturés, aromatiques ou hétéroaromatiques, tels que des groupes cycloalkylènes, arylènes ou hétéroarylènes. Dans le cadre de la présente invention, les hétéroatomes incluent les atomes d'oxygène, d'azote et de soufre. Selon la présente invention, les groupements « alkyles » représentent des radicaux hydrocarbonés saturés, en chaîne droite ou ramifiée, comprenant de 1 à 10 atomes de carbone, de préférence de 1 à 6 atomes de carbone. On peut notamment citer, lorsqu'ils sont linéaires, les radicaux méthyle, éthyle, propyle, butyle, pentyle, hexyle, octyle, nonyle et décyle. On peut notamment citer, lorsqu'ils sont ramifiés ou substitués par un ou plusieurs radicaux alkyles, les radicaux isopropyle, tert-butyle, 2-éthylhexyle, 2- méthylbutyle, 2-méthylpentyle, 1-méthylpentyle et 3-méthylheptyle. Le radical « cycloalkylène » est un radical divalent hydrocarboné mono-, bi- ou tri-cyclique saturé ou partiellement insaturé, non aromatique, comprenant de 3 à 20 atomes de carbone, et de préférence de 3 à 10 atomes de carbone, tel que notamment le cyclopropylène, cyclopentylène, cyclohexylène ou adamantylène, éventuellement substitués par des groupes alkyles, ainsi que les cycles correspondants contenant une ou plusieurs insaturations. Ainsi, dans le cadre de la présente invention, le terme « cycloalkylène » englobe également les radicaux « hétérocycloalkylènes » désignant les radicaux divalents mono- ou bicycliques, saturés ou partiellement insaturés, non aromatiques, de 3 à 8 atomes de carbone, comprenant un ou plusieurs hétéroatomes choisis parmi N, 0 ou S. Le terme « arylène » désigne un radical divalent aromatique hydrocarboné, mono ou bicyclique comprenant de 6 à 30, de préférence de 6 à 10, atomes de carbone. Parmi les radicaux arylène, on peut notamment citer le radical phénylène ou naphtylène, plus particulièrement substitué par au moins un atome d'halogène. Lorsque le radical arylène comprend au moins un hétéroatome, on parle de radical « hétéroarylène ». Ainsi, le terme « hétéroarylène » désigne un radical divalent aromatique comprenant un ou plusieurs hétéroatomes choisis parmi l'azote, l'oxygène ou le soufre, mono ou bicyclique, comprenant de 5 à 30, et de préférence de 5 à 10, atomes de carbone. Parmi les radicaux hétéroarylènes, on pourra citer le pyrazinylène, le thiénylène, l'oxazolylène, le furazanylène, le pyrrolylène, le 1,2,4-thiadiazolylène, le naphthyridinylène, le pyridazinylène, le quinoxalinylène, le phtalazinylène, l'imidazo[1,2- a]pyridinène, l'imidazo[2,1-b]thiazolylène, le cinnolinylène, le triazinylène, le benzofurazanylène, l'azaindolylène, le benzimidazolylène, le benzothiénylène, le thiénopyridylène, le thiénopyrimidinylène, le pyrrolopyridylène, l'imidazopyridylène, le benzoazaindolène, le 1,2,4-triazinylène, le benzothiazolylène, le furanylène, l'imidazolylène, l'indolylène, le triazolylène, le tétrazolylène, l'indolizinylène, l'isoxazolylène, l'isoquinolinylène, l'isothiazolylène, l'oxadiazolylène, le pyrazinylène, le pyridazinylène, le pyrazolylène, le pyridylène, le pyrimidinylène, le purinylène, le quinazolinylène, le quinolinylène, l'isoquinolylène, le 1,3,4-thiadiazolylène, le thiazolylène, le triazinylène, l'isothiazolylène, le carbazolylène, ainsi que les groupes correspondants issus de leur fusion ou de la fusion avec le noyau phényle. Selon une autre variante, le composé P1 répond à la formule (Il) : > R1 R2 0 0 A" NH \w0 A" 0 NH NH 0 n R3 R4 0 0 dans laquelle : - i est un entier compris de 1 à 6, de préférence égal à 2, - j est un entier compris de 1 à 6, de préférence égal à i, et préférentiellement égal à 2, - m est un entier compris de 1 à 20, - n est un entier compris entre 1 et 10, de préférence égal à 1, - o est un entier compris entre 1 et 10, de préférence égal à 1, - R1, R2, R3, et R4, identiques ou différents, représentent un atome d'hydrogène ou une chaine alkyle en Ci-C, de préférence un atome d'hydrogène ou un groupe méthyle. -A"- représente un radical divalent hydrocarboné alkylène en Cl-020, linéaire ou ramifié, ou un radical divalent cycloalkylène en 05-020. De préférence, -A"- représente un radical de formule : Un composé photoréticulable approprié à la mise en oeuvre de l'invention est par exemple le PEG 400 Extended Urethane Dimethacrylate (X-726-0000 - ESSTECH, Inc.). P1 est de préférence présent selon une teneur totale supérieure ou égale à 1% en poids, par rapport au poids total de la composition photoréticulable, avantageusement comprise de 1 à 20%, de préférence de 2 à 15%, de préférence de 5 à 10% en poids par rapport au poids total de la composition photoréticulable. La composition de l'invention comprend éventuellement un mélange de composés P1 différents. Polymère filmoqène P2 La composition de l'invention comprend au moins un polymère filmogène P2, différent du composé photoréticulable P1. De préférence, le polymère filmogène P2 est un composé non-photoréticulable. Par « composé non-photoréticulable », on entend un composé inerte à une exposition lumineuse, c'est-à-dire qui ne polymérise et/ou ne réticule pas, au contraire du composé photoréticulable P1. En particulier, le polymère filmogène P2 est généralement exempt de double liaison éthylénique, tels que des groupes acrylates et méthacrylates. Par « polymère filmogène », on désigne au sens de la présente invention, un polymère apte à former à lui seul (i.e. en l'absence d'un agent auxiliaire de filmification ou d'un stimulus extérieur par exemple du type UV), un film isolable, notamment continu et adhérent, sur un support, notamment sur les ongles. On peut utiliser un seul polymère filmogène ou un mélange de polymères filmogènes. Ce polymère filmogène peut être choisi dans le groupe constitué par les polymères synthétiques, de type radicalaire ou de type polycondensat, les polymères d'origine naturelle, et leurs mélanges. Un polymère filmogène convenant à l'invention peut être choisi parmi les dérivés de polysaccharides, tels que les dérivés de cellulose ou de gomme de guar. Un dérivé de polysaccharides préférentiel convenant à l'invention peut être la nitrocellulose ou un ester ou alkyléther de polysaccharide. Par « ester ou alkyléther de polysaccharide », on désigne un polysaccharide formé de motifs répétitifs comportant au moins deux cycles identiques ou différents et présentant un degré de substitution par unité de saccharide compris entre 1,9 et 3 de préférence compris entre 2,2 et 2,9, et plus particulièrement entre 2,4 et 2,8. On désigne par substitution la fonctionnalisation des groupements hydroxyles en fonctions esters et/ou alkyléthers, et/ou la fonctionnalisation des groupements carboxyliques en fonctions esters. Autrement dit, il peut s'agir d'un polysaccharide, partiellement ou totalement substitué par des groupements esters et/ou alkyléthers. De préférence, les groupements hydroxyles peuvent être substitués par des fonctions ester et/ou alkyléther en 02-04. On peut citer en particulier les esters de cellulose (tels que les acétobutyrates de cellulose ou les acétopropianates de cellulose), les alkyléthers de cellulose (comme les éthylcelluloses), et les éthylguars. Un polymère filmogène convenant à l'invention peut être choisi parmi les polymères synthétiques tels que les polyuréthanes, les polymères acryliques, les polymères vinyliques, les polyvinylbutyrals, les résines alkydes et les résines cétone/aldéhyde, les résines issues des produits de condensation d'aldéhydes, telles que les résines arylsulfonamide formaldéhyde comme la résine toluène sulfonamide formaldéhyde, les résines aryl-sulfonamide époxy ou encore les résines éthyl tosylamide. En particulier, il peut s'agir d'homopolymères et de copolymères (méth)acrylates. Un polymère filmogène convenant à l'invention peut aussi être choisi parmi les polymères d'origine naturelle, tels que les résines végétales telles que les dammars, l'élémi, les copals, le benjoin ; les gommes telles que la gomme laque, la gomme sandaraque et la gomme mastic. Comme polymère filmogène, on peut notamment utiliser les résines toluène sulfonamide formaldéhyde « Ketjentflex MS80 » de la société AKZO ou « Santolite MHP », « Santolite MS 80 » de la société FACONNIER ou « RESIMPOL 80 » de la société PAN AMERICANA, la résine alkyde « BECKOSOL ODE 230-70-E » de la société DAINIPPON, la résine acrylique « ACRYLOID B66 » de la société ROHM & HAAS, la résine polyuréthane « TRIXENE PR 4127 » de la société BAXENDEN, la résine acétophénone/formaldéhyde commercialisée sous la référence Synthetic Resin SK par Degussa. Selon un mode de réalisation particulier préféré, le polymère filmogène P2 est choisi dans le groupe constitué des polysaccharides et des dérivés de polysaccharide, de préférence parmi la nitrocellulose et les éthers et esters de polysaccharides, notamment en 02-04, et plus préférentiellement parmi les acétobutyrates de cellulose, les acétopropionates de cellulose, les éthylcelluloses, les éthylguars, et leurs mélanges. Selon un mode de réalisation particulièrement préféré, le polymère filmogène P2 est choisi dans le groupe constitué de la nitrocellulose, l'acétopropionate de cellulose, l'acétobutyrate de cellulose, et les homopolymères et copolymères (méth)acrylates. Avantageusement, le polymère filmogène P2 est la nitrocellulose. P2 est de préférence présent selon une teneur totale supérieure ou égale à 1% en poids, par rapport au poids total de la composition photoréticulable, avantageusement comprise de 1% à 30%, de préférence de 10% à 30%, de préférence de 15% à 25% en poids par rapport au poids total de la composition photoréticulable. La composition de l'invention comprend éventuellement un mélange de polymères P2 différents. Selon un mode de réalisation, la composition de l'invention présente un ratio en poids entre P1 et P2 inférieur ou égal à 1,5, de préférence inférieur ou égal à 1,0, préférentiellement compris de 0,1 à 1,0, et avantageusement de 0,2 à 0,5. Photoamorceur La composition de l'invention comprend au moins un photoamorceur. Les photoamorceurs utilisables selon la présente invention sont connus dans la technique et sont décrits, par exemple dans "Les photoinitiateurs dans la réticulation des revêtements", G. Li Bassi, Double Liaison - Chimie des Peintures, n°361, novembre 1985, p.34-41 ; "Applications industrielles de la polymérisation photoinduite", Henri Strub, L'Actualité Chimique, février 2000, p.5-13; et "Photopolymères : considérations théoriques et réaction de prise", Marc, J.M. Abadie, Double Liaison - Chimie des Peintures, n°435-436, 1992, p.28-34.35 Ces photoamorceurs englobent : - les a-hydroxycétones, commercialisées par exemple sous les dénominations DAROCUR® 1173 et 4265, IRGACURE® 184, 2959, et 500 par la société BASF, et ADDITOLO CPK par la société CYTEC, - les a-aminocétones, commercialisées par exemple sous les dénominations IRGACURE® 907 et 369 par la société BASF, - les cétones aromatiques commercialisées par exemple sous la dénomination ESACURE® TZT par LAMBERTI. On peut également citer les thioxanthones commercialisées par exemple sous la dénomination ESACURE® ITX par LAMBERTI, et les quinones. Ces cétones aromatiques nécessitent le plus souvent la présence d'un composé donneur d'hydrogène tel que les amines tertiaires et notamment les alcanolamines. On peut notamment citer l'amine tertiaire ESACURE® EDB commercialisée par la société LAMBERTI. - les dérivés a-dicarbonyles dont le représentant le plus courant est le benzyldiméthylcétal commercialisé sous la dénomination IRGACURE® 651 par BASF. D'autres produits commerciaux sont commercialisés par la société LAMBERTI sous la dénomination ESACURE® KB1, et - les oxydes d'acylphosphine, tels que par exemple les oxydes de bis- acylphosphine (BAPO) commercialisés par exemple sous les dénominations IRGACURE® 819, 1700, et 1800, DAROCUR® 4265, LUCIRINO TPO, et LUCIRINO TPO-L par la société BASF. De préférence, le photoamorceur de la composition de l'invention est choisi dans le groupe constitué des a-hydroxycétones, des a-aminocétones, des cétones aromatiques de préférence associées à un composé donneur d'hydrogène, des a-dicétones aromatiques, des oxydes d'acylphosphine, et de leurs mélanges. On utilise de préférence dans la composition photoréticulable de l'invention un mélange de photoamorceurs absorbant le rayonnement lumineux à différentes longueurs d'ondes. Il est ainsi possible d'adapter le spectre d'absorption de la composition photoréticulable au spectre d'émission des sources lumineuses utilisées. De préférence, la composition de l'invention comprend un mélange de deux photoamorceurs différents, comme par exemple un mélange d'une a-hydroxycétone et d'un oxyde d'acylphosphine. A titre de mélange de photoamorceurs, on peut citer un mélange de IRGACURE® 184 (BASF) et de LUCIRINO TPO-L (BASF). Un groupe particulier de photoamorceurs utilisables dans les compositions cosmétiques photoréticulables de la présente invention est celui des photoamorceurs copolymérisables. Il s'agit de molécules comportant à la fois un groupe photoamorceur capable d'une scission radicalaire photoinduite et au moins une double liaison éthylénique. Les photoamorceurs de ce groupe présentent l'avantage par rapport aux photoamorceurs classiques énumérés ci-dessus de pouvoir être intégrés, par l'intermédiaire de la double liaison, dans le système macromoléculaire. Cette possibilité diminue la teneur de photoamorceurs résiduels libres n'ayant pas subi de coupure radicalaire photoinduite et améliore par conséquent l'innocuité de la couche Cl. On peut citer à titre d'exemples de tels photoamorceurs copolymérisables les dérivés acrylés de benzophénone commercialisés par la société CYTEC sous les dénominations EBECRYLO P36, EBECRYLO P37. Dans un mode de réalisation préféré de l'invention, on utilise des photoamorceurs polymères ou des photoamorceurs fixés sur une molécule de masse molaire élevée. Le choix d'un tel photoamorceur de masse élevée présente le même avantage que la sélection de composants copolymérisables exclusivement polymères, à savoir une meilleure innocuité des compositions cosmétiques photoréticulables due à l'absence de petites molécules très réactives susceptibles de diffuser vers les substrats biologiques voisins. La masse moléculaire moyenne en poids du photoamorceur est de préférence au moins égale à 500 g/mol. On peut citer à titre d'exemple l'oligomère d'a-hydroxycétone correspondant à la formule suivante : CH3 CH3 C CH2 C=0 avec n = 2 ou 3 CH3-C-CH3 OH et qui est commercialisé sous la dénomination ESACU RE® KIP 150 par la société LAMBERTI. Le polymère sur lequel est fixé le groupe photoamorceur peut éventuellement comporter une ou plusieurs doubles liaisons éthyléniques permettant éventuellement l'intégration, dans le réseau macromoléculaire, des molécules de photoamorceurs n'ayant pas subi de scission photoinduite. On peut citer à titre d'exemples de tels photoamorceurs de masse moléculaire élevée portant des doubles liaisons éthyléniques, ceux correspondant aux formules suivantes : 0 0 II H ,C, C . . avec n = 1 à 20 R = H ou -0" " C- CH3 ou -0 CH = CH2 Il CH2 Ces structures sont décrites dans les articles suivants : S. Knaus, Pure Appl. Chem., A33(7), 869 (1996) ; S. Knaus, J. Polym. Sci, Part A = Polym. Chem., 33, 929 (1995) ; et R. Liska, Rad'Tech Europe 97, Lyon, F, 1997, Conference Proceedings. La teneur de photoamorceur(s) dépend d'un grand nombre de facteurs comme par exemple de la réactivité des différents composants du mélange, de la présence de pigments ou de colorants, de la densité de réticulation recherchée, de l'intensité de la source lumineuse ou du temps d'exposition. Pour obtenir des propriétés mécaniques satisfaisantes, le (ou les) photoamorceur(s) est (ou sont) de préférence présent(s) selon une teneur totale supérieure ou égale à 0,1% en poids par rapport au poids total de la composition photoréticulable, de préférence de 1 à 5% en poids par rapport au poids total de la composition photoréticulable. De préférence, le (ou les) photoamorceur(s) est (ou sont) présent(s) selon une teneur totale supérieure ou égale à 0,1% en poids par rapport au poids total du (ou des) composés photoréticulables, de préférence de 1% à 15% en poids par rapport au poids total du (ou des) composés photoréticulables Pi. Solvants La composition de la présente invention comprend généralement au moins un solvant choisi parmi les solvants organiques et minéraux physiologiquement acceptables. Les solvants convenables peuvent en particulier être choisis parmi : - les cétones liquides à température ambiante telles que la méthyléthylcétone, la méthylisobutylcétone, la diisobutylcétone, l'isophorone, la cyclohexanone et l'acétone, - les alcools liquides à température ambiante tels que l'éthanol, l'isopropanol, le diacétone-alcool, le 2-butoxyéthanol et le cyclohexanol, - les glycols liquides à température ambiante tels que l'éthylèneglycol, le propylèneglycol, le pentylèneglycol et le glycérol, - les éthers de propylèneglycol liquides à température ambiante tels que le monométhyléther de propylèneglycol, l'acétate de l'éther monométhylique de propylèneglycol et le mono-n-butyléther de dipropylèneglycol, - les esters à courte chaîne (comportant au total de 3 à 8 atomes de carbone) tels que l'acétate d'éthyle, l'acétate de méthyle, l'acétate de propyle, l'acétate de n-propyle, l'acétate d'iso-propyle, l'acétate de n-butyle, l'acétate d'iso-butyle, l'acétate de ter-butyle et l'acétate d'isopentyle, - les alcanes liquides à température ambiante tels que le décane, l'heptane, le dodécane et le cyclohexane, - les hydrocarbures aromatiques liquides à température ambiante tels que le toluène et le xylène, - les silicones liquides à température ambiante, et - des mélanges de ceux-ci. La composition de l'invention comprend de préférence des solvants dits volatils. Par « solvant volatil », on entend au sens de l'invention un solvant susceptible de s'évaporer au contact des matières kératiniques en moins d'une heure, à température ambiante et pression atmosphérique. Le ou les solvant(s) volatil(s) de l'invention sont des solvants liquides à température ambiante, ayant une pression de vapeur non nulle, à température ambiante et pression atmosphérique, allant en particulier de 0,13 Pa à 40 000 Pa (10-3 à 300 mm de Hg), en particulier allant de 1,3 Pa à 13 000 Pa (0,01 à 100 mm de Hg), et plus particulièrement allant de 1,3 Pa à 1300 Pa (0,01 à 10 mm de Hg). Au contraire, un « solvant peu volatil » s'évapore au contact des matières kératiniques en plus d'une heure, à température ambiante et pression atmosphérique. La teneur totale en solvant(s) dans la composition peut aller de 5% à 95% en poids, par rapport au poids total de la composition. Selon un mode de réalisation, la teneur en solvant volatil dans la composition va de 30% à 90%, de préférence de 50% à 80% par rapport au poids total de ladite composition. De préférence, la composition comprend un solvant choisi parmi les alcools liquides à température ambiante, tel que l'éthanol et l'isopropanol, et les esters à courte chaîne comportant au total de 3 à 8 atomes de carbone, tel que l'acétate d'éthyle et l'acétate de butyle, et leurs mélanges. De préférence, le solvant de la composition de l'invention est l'acétate d'éthyle. Ad'uvants La composition selon l'invention peut contenir en outre des adjuvants, ou additifs, choisis notamment parmi les pigments et colorants, les agents plastifiants, les agents de coalescence, les agents conservateurs, les cires, les agents épaississants, les parfums, les filtres UV, les actifs cosmétiques pour le soin des ongles, les agents d'étalement, les agents anti-mousses et les agents dispersants. Le (ou les) agent(s) de coloration est (ou sont) présent(s) dans une teneur totale supérieure ou égale à 0,1% en poids par rapport au poids total de la couche, allant de préférence de 0,1 à 5%, avantageusement de 0,2 à 1% en poids par rapport au poids total de la couche. Bien entendu l'homme du métier veillera à choisir ces éventuels adjuvants et additifs de manière à ce que les propriétés avantageuses de la composition selon l'invention ne soient pas, ou pratiquement pas altérées par l'adjonction envisagée. Lorsque la composition comprend des pigments et/ou colorants, il convient en particulier d'adapter le spectre d'absorption des pigments et/ou colorants utilisés à celui des photoamorceurs, ou inversement le spectre d'absorption des photoamorceurs à celui des pigments et/ou colorants utilisés, afin d'éviter que ces deux types de composés absorbent la lumière aux mêmes longueurs d'onde. En effet, l'absorption de la lumière par les pigments et/ou colorants rendrait presque totalement inefficaces les photoamorceurs présents au-delà d'une certaine profondeur du revêtement. De préférence, la composition de l'invention est transparente. Tel qu'utilisé ici, le terme transparent signifie que la composition a un index HAZEBYK de moins de 5 tel que mesuré avec un brillancemètre de type KYKHAZEGLOSS. Une composition particulière selon l'invention comprend, voire est constituée : - de 1% à 10%, de préférence de 5% à 10%, d'un composé photoréticulable uréthane diméthacrylate comprenant une chaîne poly(éthylèneglycol), - de 10% à 30%, de préférence de 15% à 25%, de nitrocellulose, - de 30% à 90%, de préférence de 60% à 80%, d'acétate d'éthyle, - de 0,5% à 5%, de préférence de 1% à 3%, d'un photoamorceur a-hydroxycétone, et - de 0,5% à 3%, de préférence de 0,5% à 2%, d'un photoamorceur oxyde d'acylphosphine. La composition de l'invention est typiquement destinée à être utilisée à titre de composition de finition. En particulier, la composition de l'invention est typiquement destinée à être appliquée sur un ongle, ou un faux-ongle, préalablement revêtu d'une ou plusieurs couches de vernis à ongles conventionnels, éventuellement coloré, ou bien d'un article souple adhésif. A ce titre, la présente invention concerne un procédé de maquillage et/ou de soin des ongles et/ou des faux-ongles, comprenant les étapes suivantes : a) application d'une composition photoréticulable selon l'invention telle que définie ci-dessus sur un ongle ou un faux-ongle revêtu d'une composition de vernis ou d'un article souple adhésif, par laquelle on dépose un revêtement constitué d'au moins une couche de ladite composition photoréticulable, et b) exposition de l'ongle ou du faux-ongle revêtu obtenu à l'issue de l'étape a) à un rayonnement lumineux, UV ou visible, par laquelle on réalise la photoréticulation du composé photoréticulable P1 de ladite composition. Les rayonnements appropriés pour la réticulation de la composition photoréticulable de la présente invention ont une longueur d'onde comprise entre 210 et 600 nm, de préférence entre 250 et 420 nm, de préférence entre 350 et 410 nm. On peut également envisager l'utilisation de lasers. Dans un mode de réalisation préféré de l'invention, on utilise une lampe LED, ou une lampe UV et en particulier une lampe à vapeur de mercure, éventuellement dopée par d'autres éléments, tels que le gallium, permettant de modifier le spectre d'émission de la source lumineuse. La durée d'exposition du revêtement déposé au rayonnement dépend de différents facteurs tels que la nature chimique et la teneur des composants réactifs ou encore de la densité de réticulation recherchée. Pour les vernis à ongles, on cherchera généralement à obtenir des résultats satisfaisants pour un temps d'exposition compris entre 10 secondes et 10 minutes, de préférence entre 30 secondes et 5 minutes. Un tel procédé peut mettre en oeuvre une lampe UV de puissance d'environ 36 W. De préférence, l'épaisseur après séchage du revêtement de composition photoréticulable déposé à l'étape a) est inférieure ou égale à 100 pm, de préférence inférieure ou égale à 50 pm. Le revêtement réticulé issu de la réticulation de l'étape b) présente une tenue dans le temps, en termes de résistance à l'écaillement et de brillance, significative et notamment à l'échelle d'au moins une semaine. Il s'avère ainsi résistant à l'eau, aux frottements et aux chocs, et ne présente pas d'usure ni d'écaillage significatifs dans ce délai. Ce revêtement possède également une aptitude à se solubiliser ou à augmenter de volume et donc de poids lorsqu'il est mis en contact avec un solvant de démaquillage usuel. Cette aptitude à se solubiliser ou à gonfler, manifestée par le revêtement réticulé, est précisément avantageuse pour son élimination lorsque celui-ci est appliqué en surface d'un ongle ou d'un faux-ongle. En effet, le revêtement peut être aisément éliminé par simple démaquillage à l'aide d'un dissolvant classique. Ainsi, la composition de l'invention est avantageusement démaquillable par des dissolvants usuels dans le domaine des vernis à ongles, et notamment par l'acétone et l'acétate d'éthyle, et leurs mélanges. La composition de l'invention est plus facilement démaquillable que les top-coats photoréticulables existants en raison d'une proportion supérieure en polymère. La présente invention concerne également un procédé de démaquillage des ongles et/ou des faux-ongles, comprenant l'application d'une composition de démaquillage, telle qu'un dissolvant usuel décrit ci-dessus, sur un ongle ou un faux-ongle revêtu d'au moins une couche obtenue par réticulation d'une couche de composition selon l'invention, par laquelle on retire ladite couche réticulée, et éventuellement également une couche de vernis située entre l'ongle ou le faux-ongle et ladite couche réticulée. Exemples La présente invention va maintenant être illustrée à l'aide de l'exemple suivant. Un article souple adhésif « Salon effects » de la marque Sally Hansen est appliqué sur l'ongle. Une composition photoréticulable selon l'invention est ensuite appliquée sur l'ongle revêtu de l'article souple adhésif. Après un séchage d'environ 5 minutes, l'ongle revêtu et enduit de la composition photoréticulable est ensuite réticulé pendant 60 secondes sous la lampe « OPI GelColor » de la marque OPI (longueur d'onde : 404 nm). PEG 400 Extended Uréthane Diméthacrylate 7% (X-726-0000 - ESSTECH, Inc.) Nitrocellulose à 30% d'alcool isopropylique (viscosité : E22 - 1/2s) 20% Acétate d'éthyle 70% Photoamorceur Hydroxy Cyclohexylphényl Cétone 2% (Irgacure 184 - BASF) Photoamorceur Ethy1-2,4,6-Triméthylbenzoylphénylphosphinate 1% (Lucirin TPO-L - BASF) Les ingrédients de la composition sont introduits dans un flacon opaque et placés sous agitation à l'abri de la lumière avec un mélangeur de laboratoire de la marque Rayneri jusqu'à l'obtention d'un mélange homogène. Une feuille d'aluminium aura préalablement été placée au dessus du récipient pour éviter l'évaporation des solvants. L'article de maquillage ou de soin des ongles ainsi obtenu peut être démaquillé avec un dissolvant tel que de l'acétone.20 REVENDICATIONS1. Composition cosmétique photoréticulable, comprenant dans un milieu physiologiquement acceptable : - au moins un composé photoréticulable P1 uréthane (méth)acrylate comportant une chaîne polyether, ledit composé présentant une masse moléculaire supérieure ou égale à 1 000 g/mol, - au moins un polymère filmogène P2, - au moins un photoamorceur, et - au moins un solvant volatil choisi parmi l'acétone, l'acétate d'éthyle, et l'acétate de propyle, ledit solvant étant de préférence présent dans ladite composition selon une teneur supérieure ou égale à 20%, préférentiellement supérieure ou égale à 30%, en poids par rapport au poids total de ladite composition, dans laquelle la proportion en monomère (méth)acrylate est inférieure ou égale à 10% en poids par rapport au poids total de ladite composition, et dans laquelle le ratio en poids entre P1 et P2 est inférieur ou égal à 2,0. 2. Composition selon la revendication 1, dans laquelle la chaîne polyether de P1 présente une masse moléculaire inférieure ou égale à 1 000 g/mol. 3. Composition selon l'une quelconque des revendications 1 ou 2, dans laquelle la chaîne polyether de P1 répond à la formule -[C,1-12,0],,-, dans laquelle n est un entier compris de 1 à 6 et m est un entier compris de 2 à 50. 4. Composition selon l'une quelconque des revendications 1 à 3, dans laquelle n = 2 et m est compris de 2 à 20. 5. Composition selon l'une quelconque des revendications 1 à 4, dans laquelle P1 répond à la formule (I) : 0 CH3 (I) 0 CH3dans laquelle -A- représente un radical hydrocarboné divalent en Ci-C, éventuellement substitué par des groupements alkyles, ledit radical étant entrecoupé par au moins une fonction uréthane -0-C(0)-NH-, au moins une chaîne polyether telle que définie à l'une quelconque des revendications 1 à 4, et éventuellement par des hétéroatomes, tels que des atomes d'oxygène, d'azote, de soufre, ou des groupes divalents cycliques saturés, aromatiques ou hétéroaromatiques, tels que des groupes cycloalkylènes, arylènes ou hétéroarylènes. 6. Composition selon l'une quelconque des revendications 1 à 5, dans laquelle P1 répond à la formule (Il) : > R1 A., A" R2 NH NH 0 NH NH 0 0 0 dans laquelle : - i est un entier compris de 1 à 6, de préférence égal à 2, - j est un entier compris de 1 à 6, de préférence égal à i, et préférentiellement égal à 2, - m est un entier compris de 1 à 20, - n est un entier compris entre 1 et 10, de préférence égal à 1, - o est un entier compris entre 1 et 10, de préférence égal à 1, - R1, R2, R3, et R4, identiques ou différents, représentent un atome d'hydrogène ou une chaine alkyle en C1-C10, de préférence un atome d'hydrogène ou un groupe méthyle. - -A"- représente un radical divalent hydrocarboné alkylène en C1-C20, linéaire ou ramifié, ou un radical divalent cycloalkylène en C5-C20. 25 7. Composition selon l'une quelconque des revendications 1 à 6, dans laquelle P2 est choisi dans le groupe constitué de la nitrocellulose, l'acétopropionate de cellulose, l'acétobutyrate de cellulose, et les homopolymères et copolymères (méth)acrylates. 30 8. Composition selon l'une quelconque des revendications 1 à 7, dans laquelle P2 est la nitrocellulose. 9. Composition selon l'une quelconque des revendications 1 à 8, dans laquelle le ratio en poids entre P1 et P2 est inférieur ou égal à 1,5. 10. Composition selon l'une quelconque des revendications 1 à 9, dans laquelle le photoamorceur est choisi dans le groupe constitué des a-hydroxycétones, des a-aminocétones, des cétones aromatiques de préférence associées à un composé donneur d'hydrogène, des a-dicétones aromatiques, et des oxydes d'acylphosphine. 11. Composition selon l'une quelconque des revendications 1 à 10, dans laquelle la teneur en solvant volatil va de 30% à 90% par rapport au poids total de la composition. 12. Composition selon l'une quelconque des revendications 1 à 11, caractérisée en ce qu'elle est transparente. 13. Procédé de maquillage et/ou de soin des ongles et/ou des faux-ongles, comprenant les étapes suivantes : a) application d'une composition photoréticulable telle que définie à l'une quelconque des revendications 1 à 12 sur un ongle ou un faux-ongle revêtu d'une composition de vernis à ongles ou d'un article souple adhésif, par laquelle on dépose un revêtement constitué d'au moins une couche de ladite composition photoréticulable, et b) exposition de l'ongle ou du faux-ongle revêtu obtenu à l'issue de l'étape a) à un rayonnement lumineux, UV ou visible, par laquelle on réalise la photoréticulation du composé photoréticulable P1 de ladite composition. 30 14. Procédé selon la revendication 13, dans lequel l'épaisseur du revêtement de composition photoréticulable déposé à l'étape a) est inférieure ou égale à 100 pm.